УГЛЕРОД ДЛЯ МЕТАЛЛА СВАРНОГО ШВА

1. Высокотекучий флюс для использования при сварке, причем указанный флюс включает по крайней мере одну углеродную добавку, по крайней мере один агент, содержащий углерод и их смесь, причем общее содержание углерода в указанном флюсе составляет около 0,01-0,6 вес.%.
2. Флюс по п.1, в котором указанный флюс является сплавленным флюсом, спеченным флюсом, агломерированным флюсом или их сочетаниями, или включает композицию покрытия.
3. Флюс по п.2, в котором указанный флюс является флюсом для дуговой сварки под флюсом.
4. Флюс по любому из пп.1-3, в котором указанный флюс является флюсом для использования в электроде с сердечником из флюса.
5. Флюс по любому из пп.1-3, в котором указанная углеродная добавка включает углеродный материал, выбранный из группы, состоящей из графита, углеродной сажи, высокоуглеродистого материала, стекловидного углерода, пиролитического углерода, гексагонального графита, алмаза и их смесей.
6. Флюс по п.4, в котором указанная углеродная добавка включает углеродный материал, выбранный из группы, состоящей из графита, углеродной сажи, высокоуглеродистого материала, стекловидного углерода, пиролитического углерода, гексагонального графита, алмаза и их смесей.
7. Флюс по любому из пп.1-3, в котором указанный агент, содержащий углерод включает углеродное соединение, выбранное из группы из политетрафторэтилена (PTFE), полиэтилена, бакелита и/или их смесей.
8. Флюс по п.5, в котором указанный агент, содержащий углерод включает углеродное соединение, выбранное из группы из политетрафторэтилена (PTFE), полиэтилена, бакелита и/или их смесей.
9. Флюс по п.6, в котором указанный агент, содержащий углерод включает углеродное соединение, выбранное из группы из политетрафторэтилена (PTFE), полиэтилена, бакелита и/или их смесей.
10. Флюс по пп.8 и 9, в котором указанный флюс включает около 0,1-10 вес.% PTFE, предпочтительно около 0,5-8 вес.% PTFE и наиболее предпочтительно около 1-2 вес.% PTFE.
11. Флюс по п.7, в котором указанный флюс включает около 0,1-10 вес.% PTFE, предпочтительно около 0,5-8 вес.% PTFE и наиболее предпочтительно около 1-2 вес.% PTFE.
12. Флюс по п.7, в котором указанный PTFE выбран из группы, состоящей из ненаполненного PTFE, PTFE, наполненного углеродом, PTFE, наполненного графитом, и их смесей.
13. Флюс по п.11, в котором указанный PTFE выбран из группы, состоящей из ненаполненного PTFE, PTFE, наполненного углеродом, PTFE, наполненного графитом, и их смесей.
14. Флюс по любому из пп.1-3, в котором весовое отношение углеродных добавок к агенту, содержащему углерод, в указанном флюсе составляет от около 0,01:100 до 100:0,01, предпочтительно от около 0,01:10 до 10:0,01 и наиболее предпочтительно от около 1:5 до 5:1.
15. Флюс по п.7, в котором весовое отношение углеродных добавок к агенту, содержащему углерод, в указанном флюсе составляет от около 0,01:100 до 100:0,01, предпочтительно от около 0,01:10 до 10:0,01 и наиболее предпочтительно от около 1:5 до 5:1.
16. Флюс по п.11, в котором весовое отношение углеродных добавок к агенту, содержащему углерод, в указанном флюсе составляет от около 0,01:100 до 100:0,01, предпочтительно от около 0,01:10 до 10:0,01 и наиболее предпочтительно от около 1:5 до 5:1.
17. Флюс по любому из пп.1-3, в котором указанный флюс дополнительно включает железный порошок, содержащий углерод, измельченный шлак, содержащий углерод, и их смеси.
18. Флюс по п.14, в котором указанный флюс дополнительно включает железный порошок, содержащий углерод, измельченный шлак, содержащий углерод, и их смеси.
19. Флюс по любому из пп.1-3, в котором указанный флюс находится в виде частиц, имеющих размер частиц не более чем для сита в 400 меш.
20. Флюс по п.14, в котором указанный флюс находится в виде частиц, имеющих размер частиц не более чем для сита в 400 меш.
21. Способ получения высокотекучего флюса для использования при сварке, причем указанный флюс включает по крайней мере одну углеродную добавку, по крайней мере один агент, содержащий углерод, и их смеси, причем общее содержание углерода в указанном флюсе составляет около 0,01-0,6 вес.%, причем указанный флюс является сплавленным флюсом, спеченным флюсом, агломерированным флюсом, флюсом, содержащим композицию покрытия, или их сочетаниями.
22. Способ по п.21, в котором указанный флюс является спеченным флюсом, при этом способ включает стадии механического перемешивания вместе компонентов флюса и нагревания указанной смеси при по крайней мере около 1650°С в течение по меньшей мере около 1,5 ч.
23. Способ по п.21 или 22, в котором указанный флюс является агломерированным флюсом, при этом способ включает стадии механического перемешивания вместе компонентов флюса и связующего вещества, нагревания и сушки указанной смеси при 480-900°С в течение по крайней мере около 1 ч.
24. Способ по п.21, в котором указанное связующее вещество включает силикат щелочного металла, углевод или их смеси.